(57)【要約】誘電体層（３２，３８）はランタン、アルミニウム、窒素及び酸素を含み、２つの導電体（３０，３４）の間または導電体と基板との間に形成される。一の実施形態においては、誘電体層（３２）に含まれるランタン、窒素またはアルミニウムはその濃度が傾斜している。さらに別の絶縁層（３６，４０）を導電体または基板（３０）と誘電体層（３２，３８）との間に形成することができる。誘電体層（３２，３８）は原子層化学気相成長法、物理気相成長法、有機金属化学気相成長法、またはパルスレーザ成膜法により形成することができる。
2005534163.tif 000002
【特許請求の範囲】
【請求項１】
半導体基板と、
同半導体基板を覆い、ランタン、アルミニウム、酸素及び窒素を含む誘電体層と、
同誘電体層を覆う電極層と、を備える半導体構造。
【請求項２】
さらに、前記半導体基板と前記誘電体層との間に境界層を備える請求項１記載の半導体構造。
【請求項３】
前記境界層はシリコン、窒素及び酸素を含む請求項２記載の半導体構造。
【請求項４】
前記境界層はアルミニウム、窒素及び酸素を含む請求項２記載の半導体構造。
【請求項５】
前記誘電体層の窒素濃度は、前記電極層に隣接する部分の濃度が前記半導体基板に隣接する部分の濃度よりも高い、請求項１記載の半導体構造。
【請求項６】
前記誘電体層はアモルファスである請求項１記載の半導体構造。
【請求項７】
前記半導体基板は単結晶シリコン、砒化ガリウム、絶縁膜上に形成した半導体（Ｓｅｍｉｃｏｎｄｕｃｔｏｒ  Ｏｎ  Ｉｎｓｕｌａｔｏｒ：ＳＯＩ）、シリコンゲルマニウム、及びゲルマニウムからなる群から選択される請求項１記載の半導体構造。
【請求項８】
前記電極層はゲート電極である請求項１記載の半導体構造。
【請求項９】
前記誘電体層の少なくとも一の元素はゼロからゼロよりも大きい所定の量になるように傾斜する分布を有する、請求項１記載の半導体構造。
【請求項１０】
第１導電層と、
同第１導電層を覆い、ランタン、アルミニウム、酸素及び窒素を含む誘電体層と、
同誘電体層を覆う第２導電層と、を備える半導体構造。
【請求項１１】
前記第１導電層は浮遊ゲートである請求項１０記載の半導体構造。
【請求項１２】
前記第１導電層及び前記第２導電層の内の少なくとも一つはキャパシタプレートである請求項１０記載の半導体構造。
【請求項１３】
前記誘電体層は窒素濃度を有し、この窒素濃度は前記誘電体層の中央部分の濃度が前記第１導電層及び前記第２導電層に隣接する両方の部分の濃度に比べて高い、請求項１０記載の半導体構造。
【請求項１４】
半導体基板と、
同半導体基板を覆って形成される第１誘電体層と、
ランタン、アルミニウム、酸素及び窒素を含み、前記第１誘電体層を覆って形成される第２誘電体層と、
前記誘電体層を覆う電極層と、を備える半導体構造。
【請求項１５】
前記第１誘電体層は約１０オングストローム（１ナノメートル）よりも薄い厚さであり、そして前記第２誘電体層は約２０〜９０オングストローム（２〜９ナノメートル）の範囲の厚さである、請求項１４記載の半導体構造。
【請求項１６】
前記第１誘電体層は酸化シリコン、酸窒化シリコン、及び酸化アルミニウムの内の一つからなる請求項１５記載の半導体構造。
【請求項１７】
前記第１誘電体層は約１０〜９０オングストローム（１〜９ナノメートル）の範囲の厚さであり、そして前記第２誘電体層は約５〜２０オングストローム（０．５〜２ナノメートル）の範囲の厚さである、請求項１４記載の半導体構造。
【請求項１８】
前記第１誘電体層は５よりも大きい誘電率（ｋε）を有する請求項１７記載の半導体構造。
【請求項１９】
半導体表面を有する基板及び導電層から選択される第１材料を設ける工程と
ランタン、アルミニウム、酸素及び窒素を含む誘電体層を前記第１材料を覆うように形成する工程と、
導電電極層を前記誘電体層を覆うように形成する工程と、からなる半導体構造の形成方法。
【請求項２０】
誘電体層を形成する工程において、
ランタン、アルミニウム及び酸素を含み、実質的に窒素を含まない誘電体層を形成する工程と、
窒素を前記誘電体層に導入する工程と、からなる請求項１９記載の方法。
【請求項２１】
窒素を導入する工程において、前記半導体構造をアンモニアガス（ＮＨ３）に晒す、請求項２０記載の方法。
【請求項２２】
窒素を組み込む工程が、前記誘電体の成膜中に、リモート窒素（Ｎ２）プラズマを導入する工程からなる請求項２０記載の方法。
【請求項２３】
前記誘電体層内の或る位置での窒素濃度が１．０〜１０原子重量パーセントの範囲である請求項１９記載の方法。
【請求項２４】
前記誘電体層を形成する工程が、前記誘電体層を原子層化学気相成長法（ａｔｏｍｉｃ  ｌａｙｅｒ  ｃｈｅｍｉｃａｌ  ｖａｐｏｒ  ｄｅｐｏｓｉｔｉｏｎ：ＡＬＣＶＤ）により形成する工程からなる請求項１９記載の方法。
【請求項２５】
前記誘電体層を形成する工程が、
アルミニウム及び酸素を含む第１単分子層を形成する工程と、
ランタン及び酸素を含む第２単分子層を形成する工程と、
窒素の単分子層を前記第１単分子層及び前記第２単分子層の内の少なくとも一つの単分子層の上に形成する工程と、からなる請求項２４記載の方法。
【請求項２６】
窒素の単分子層の形成をアンモニア（ＮＨ３）ガスを使用して行なう請求項２５記載の方法。
【請求項２７】
窒素の単分子層の形成を一酸化窒素（ＮＯ）ガスを使用して行なう請求項２５記載の方法。
【請求項２８】
窒素の単分子層の形成を、リモート窒素（Ｎ２）プラズマを使用して行なう請求項２５記載の方法。
【請求項２９】
誘電体層を形成する工程が、前記誘電体層を有機金属化学気相成長を使用して形成する工
程からなる、請求項１９記載の方法。
【請求項３０】
窒素を前記誘電体層に、アンモニアガス（ＮＨ３）、一酸化窒素ガス（ＮＯ）及び一酸化二窒素ガス（Ｎ２Ｏ）から成る群から選択されるガスを含む窒素を使用して導入する、請求項２９記載の方法。
【請求項３１】
窒素を前記誘電体層に、リモート窒素（Ｎ２）プラズマを使用して導入する、請求項２９記載の方法。
【請求項３２】
誘電体層を形成する工程が、前記誘電体層内の窒素濃度が前記導電電極層に隣接する部分の濃度が前記第１材料に隣接する部分の濃度に比べて高くなるように誘電体層を形成する、請求項１９記載の方法。
【請求項３３】
前記第１材料に隣接する部分の窒素濃度が０．５原子重量パーセントよりも低い請求項３２記載の方法。
【請求項３４】
前記導電電極層に隣接する部分の窒素濃度が１．０原子重量パーセントよりも高い請求項３２記載の方法。
【請求項３５】
誘電体層を形成する工程が、前記誘電体層内の窒素濃度が前記誘電体層の中央部分の濃度が前記導電電極層に隣接する部分及び前記第１材料に隣接する部分の両方の濃度に比べて高くなるように誘電体層を形成する、請求項１９記載の方法。
【請求項３６】
誘電体層を形成する工程が、物理気相成長を行なう工程からなる請求項１９記載の方法。
【請求項３７】
物理気相成長を行なう工程が、活性窒素雰囲気でレーザビームパルスをアルミン酸ランタンターゲットに照射するパルスレーザ成膜を行なう工程からなる、請求項３６記載の方法。
【請求項３８】
さらに、絶縁層を前記第１材料と前記誘電体層との間に成膜する請求項１９記載の方法。
【請求項３９】
前記絶縁層は、酸化シリコン、酸窒化シリコン及び酸化アルミニウムのいずれか一つからなる請求項３８記載の方法。
【請求項４０】
前記絶縁層は５よりも大きい誘電率を有する請求項３８記載の方法。
【請求項４１】
半導体基板と、
同半導体基板を覆い、ランタン、アルミニウム及び酸素を含む誘電体構造と、を備える半導体構造。
【請求項４２】
前記誘電体構造はさらに窒素を含む請求項４１記載の半導体構造。
【請求項４３】
前記誘電体構造は窒化されたアルミン酸ランタンから構成される請求項４２記載の半導体構造。
【請求項４４】
前記誘電体構造はゲート誘電体、エッチング停止層、トレンチのライナー、及びサイドウォールスペーサのライナーの内の一つからなる請求項４２記載の半導体構造。
【請求項４５】
前記誘電体構造は拡散バリアとして機能する請求項４２記載の半導体構造。
【発明の詳細な説明】
【技術分野】
【０００１】
本発明は集積回路の形成に用いられる素子と集積回路の形成方法に関し、特に集積回路の形成に用いられる高Ｋ誘電体に関するものである。
【背景技術】
【０００２】
２酸化シリコンは、集積回路の形成に際して用いられる、今日まで最も一般的かつ有効な絶縁体である。この膜は非常に高いレベルの信頼性を有し、特に、非常に低い欠陥密度の膜として形成することができる。この結果、２酸化シリコンは低いリークを達成する際に非常に有効な材料として機能する。ゲート誘電体に関して、誘電体の望ましい特徴の一つは、誘電体がその上のゲートをその下のチャネルに結合させてチャネルがゲートに印加される信号に応答するようにすることである。この点において、この誘電体が一般的にＫとして知られる高い誘電率を有することが望ましい。
【０００３】
現在、酸化シリコンよりも高い誘電率を有する高Ｋ誘電体を開発するために数多くの研究がなされている。この類の高Ｋ誘電体は多く存在するが、酸化シリコンの利点の一つは、そのバンドギャップが大きいために、非常に有効な絶縁体となっている、ということである。このようにして、高誘電率化を目的として開発される材料の多くは、十分に大きなバンドギャップを持たない、または、誘電体を流れる電流リークを防止するのに十分な信頼性を持たせるように形成することが難しいことから問題を有するとされてきた。
【発明の開示】
【発明が解決しようとする課題】
【０００４】
高Ｋ誘電体に望まれる特性の一つは、高Ｋ誘電体がアモルファスであるということである。また高Ｋ誘電体は、製造期間中とそれに続く、完成した集積回路の一部として機能動作する期間中を含むすべての寿命に渡ってアモルファスであり続ける必要がある。高Ｋ誘電体の多くは、成膜時に十分に高いＫと十分な信頼性を有するが、それに続く処理工程とその工程に関連する熱処理の期間を経る結果、これらの膜が結晶化されてしまう。このようにして結晶化されるこれらの膜は、その全長及び全幅に渡って完全に結晶化されるのではなく、形成される結晶構造の間の粒界として知られる領域を有することとなる。これらの粒界はリークを生じさせる領域であり、電気特性に影響する他の問題となる。
【０００５】
アモルファスに代わるものとして単結晶膜がある。理論的には、これら単結晶膜は通常、単結晶に形成することができる。単結晶膜にはいくつかの問題がある。一つには、膜の結晶構造をその下の半導体、通常はシリコン、の結晶構造に整合させてしまうのみならず、膜形成プロセス中に事実上完全な形で形成される膜の結晶構造にも整合させてしまうことである。単結晶層であるエピタキシャル層は当該産業分野においては知られるところである。シリコンはエピタキシャル成長により形成することができる。一般的に、これらのエピタキシャルプロセスは、他の成膜プロセスに比べると比較的に遅い。非常に微細な膜を単結晶の形で成長させることができる技術の一つに、分子線エピタキシャル成長法がある。この方法には、エピタキシャル成長が遅く、処理量、すなわち、所定時間当たりのウェハの処理枚数がＣＶＤのような従来の成膜プロセスに比べると非常に小さい、という問題がある。このように、分子線エピタキシャル成長法（ＭＢＥ）は一般的に量産に適する技術ではないと考えられる。ＭＢＥ技術を用いるとしても、確実に欠陥の無い膜を得ることは未だに難しい。これを達成するには、圧力を非常に低くする必要があり、プロセスが非常に遅い。膜厚が１０〜３０オングストロームという非常に薄い層の場合、その成長にＭＢＥ装置で悠に２時間を要する。
【０００６】
新規の高Ｋ誘電体を開発するに当たって、誘電体が非常に高い誘電率を有してしまうという別の問題も生じる可能性がある。誘電率が非常に高いと、トランジスタの特性に悪影響を及ぼすフリンジ電界効果と呼ばれる効果が生じる。この効果はゲートとソース／ドレインとの間の過剰な結合に関与する。このようにして、開発中の材料は通常、２０〜４０の範囲の誘電率を有することが望ましい。この望ましい誘電率範囲は技術がさらに進歩するに従っていくらか変わるものである。
【０００７】
望ましい高Ｋ誘電体の別の形態は、或る膜厚の酸化シリコンの容量と等価な容量という観点から評価される。酸化シリコンは非常に一般的であり、かつ、有効に使用されるので、酸化シリコンは標準となっており、この産業分野においては、所定の特性は酸化シリコンとの関係で記載されることが多い。この場合、通常の望ましい酸化シリコン換算は５〜１５オングストロームの間であるが、膜厚が５〜１５オングストロームの酸化シリコンはリーク、信頼性及び成長速度に問題を有する。従って、膜がそのように薄いと製造する際だけでなく使用する際にも困難を伴う。望ましい結合は、酸化シリコン換算で５〜１５オングストロームの膜厚を有し、実際の膜厚がこの膜厚よりも厚い誘電体を用いる場合に生じる。通常望ましいと考えられる実際の最小膜厚は約２５オングストロームである。このようにして、誘電率が望ましい範囲にあり、高信頼性を有するように形成可能であり、膜厚が望ましい範囲にあり、かつ、製造プロセスにおいて製造可能な誘電体膜が必要となる。
【課題を解決するための手段】
【０００８】
ランタン、アルミニウム及び酸素を含む高Ｋ誘電体膜は非常に優れた高誘電率材料となる。この膜は、望ましい範囲の誘電率を有するという利点と高温でアモルファスのままの状態を維持する能力を有するという利点とを組み合わせたものであり、しかもリークが小さい。
【発明を実施するための最良の形態】
【０００９】
図１に集積回路の一部１０を示すが、この一部１０は半導体材料からなる基板１２、誘電体膜１４及び導電膜１６を有する。基板１２は少なくともその表面に半導体領域を有する。図示しない下層部は同様に半導体材料とするか、または、絶縁膜上に形成した単結晶シリコンを含む半導体（Ｓｅｍｉｃｏｎｄｕｃｔｏｒ  Ｏｎ  Ｉｎｓｕｌａｔｏｒ：ＳＯＩ）基板に通常見られる絶縁材料とすることができる。半導体材料としては、単結晶シリコン、砒化ガリウム、シリコンゲルマニウム、及びゲルマニウムを挙げることができる。基板１２の上を覆って誘電体層１４が位置する。誘電体層１４の上を覆って、ゲート電極として機能する導電膜１６が位置する。誘電体層１４はゲート絶縁膜またはゲート誘電体として動作する。基板１２はここでは誘電体膜１４との境界の表面近傍の領域が示され、トランジスタのチャネルとなる。
【００１０】
ゲート誘電体１４は、ランタン、アルミニウム及び酸素を含む混合物であるアルミン酸ランタン（ランタンアルミネート）を有する。この混合物はアルミニウムとランタンの濃度が同じである場合に、ＬａＡｌＯ３と表される。ゲート誘電体１４は好ましくは、原子層化学気相成長法（ＡＬＣＶＤ）を使用して形成する。ここで使用可能な他の方法には、物理気相成長法、有機金属化学気相成長法、及びパルスレーザ成膜法が含まれる。ＡＬＣＶＤ法を使用すると膜厚を含む層形成を高精度に制御でき、ここにおいては、約２５オングストローム以上で、好ましくは３０〜９０オングストロームの範囲の膜厚に制御する。現状の集積回路技術におけるゲート導電体１６は通常、ポリシリコンであるが、タングステン、窒化チタン、窒化タンタルのような他の導電体、またはゲート導電体として有用なものであればどのような導電体を用いることもできる。
【００１１】
ＡＬＣＶＤ法により成膜するゲート誘電体１４は、膜を確実にアモルファスの状態で成
膜させる場合にも有用である。現在のＡＬＣＶＤ技術を用いる場合、代表的な温度範囲は２００〜４００℃であり、そのときの圧力は０．１〜１０Ｔｏｒｒの範囲の値であり、ＡＬＣＶＤ法の場合、普通１．０Ｔｏｒｒが選ばれる。温度及び圧力はゲート誘電体１４が確実にアモルファス状態となるように選択される。ＡＬＣＶＤプロセスにおいては、アルミニウム及びランタン及び酸素のそれぞれのソースが一サイクルの中の異なる部分で導入される。各材料はそれが導入され、成膜される固有の時点をサイクルの中に有し、この成膜はすでに存在する層との間の反応の結果であり、その後、導入された材料は排気される、またはパージされる。続いて、他の材料が導入され、すでに存在する層との間で反応を起こし、パージにより取り除かれる。次に、第３の材料が導入され、反応を起こしてパージされる。このように、一つの完結するサイクルが３つの材料すべてに対応する形で行なわれるが、それぞれの材料のサイクル中における導入時点及び期間は異なる。アルミニウムの次に酸素、ランタンの次に酸素、アルミニウムの次に酸素なども考えられる。このようにして、一つの材料おきに酸素ソースが導入される。このようにある意味では、一つの材料の導入毎に一つの層が成膜される。この場合、サイクルを一通りすべて行なう毎に４つの成膜層、すなわち、一層のランタン、一層のアルミニウム、２層の酸素が層毎に成膜されるが、結果として得られる４つの層は２つの金属酸化層、すなわち、アルミニウム／酸素を一つの層として、ランタン／酸素を他方の層として観察することができる。これらの２つの層はこのようにして単層のアルミン酸ランタンを構成する。
【００１２】
このアルミン酸ランタンは誘電係数及び低リークを最適化する分野において非常に多くの利点をもたらす。他の材料の中には明らかな不具合を有するものがある。例えば、酸化ランタンは正常な範囲の誘電率を有するが水分を吸収する。水分の吸収は集積回路を望ましい形で製造しようとする場合に非常に不利となる。例えば、酸化ランタンが水分を吸収すると構造的な信頼性の問題が生じる。酸化ランタンが軟化して集積回路構造を形成する際に使用できなくなる。酸化アルミニウムは、例えば誘電率が非常に低いという問題を有する。酸化アルミニウムの誘電率は酸化シリコンよりも幾分高いが、今後続くサイズの縮小化に使用できるほど十分に高くはない。従って、特定の唯一のプロセス構成が存在するが、このプロセス構成では酸化アルミニウムが使用できるものの寸法が縮小される次世代製品は加工できない。
【００１３】
アルミン酸ランタンの別の利点は、誘電率がランタンの含有率に依存して変化することである。従って誘電率は、１０〜２５の間の或る値に最適化させることが可能となる。ランタンの含有率をアルミニウムの含有率よりも大きくすることにより誘電率を幾分大きくすることができるが、こうすると水分の吸収に関連する問題が生じる。
【００１４】
アルミン酸ランタンは最高１，０２５℃の温度でも、多分それ以上の温度でもアモルファス状態を維持できるという利点を有する。摂氏１，０２５度は通常、現状のプロセスでは最も高い温度である。従ってアルミン酸ランタンは、最先端の平面構造形成用の多くの典型的なプロセスにより作製される集積回路を処理する間の最高温度に耐え、アモルファス状態を維持する性質を有することが判明している。望ましいのは最高処理温度をいくらか低くすることであるが、最高温度はかなり高いレベルのままとなる可能性がある。なぜならば、ソース／ドレインの不純物が活性化するには高い温度が必要であり、そのような活性化は近い将来においても必要であると考えられるからである。最高温度は１，０２５℃よりも幾分低い温度とすることができるが、少なくともしばらくの間は依然として摂氏９００度を超えるものと考えられる。しかしながら、温度が大きく下がる保証は無く、摂氏１，０２５度がしばらくの間は有効な要件として続く可能性がある。従って、アモルファス状態のアルミン酸ランタンは予測される温度範囲で望ましい高誘電率特性と高信頼性を可能にする。
【００１５】
アモルファス状態のアルミン酸ランタンという有効な高Ｋ誘電体膜を成膜することがで
きることにより得られる別の効果は、アルミン酸ランタンがシリコン上だけでなく、砒化ガリウム上でも非常に有効であるということである。砒化ガリウム及び砒化ガリウムの高い移動度という利点を有効に利用する際の問題の一つに、砒化ガリウムに使用されるゲート誘電体が、高温で酸化シリコンを成長させて得られるシリコンのゲート誘電体の信頼性レベルに達することが非常に困難であることである。従ってほとんどの用途においては、シリコンが砒化ガリウムよりも優れていることが証明されてきた。現在、ＡＬＣＶＤ法を用いて成膜される有効な高Ｋ誘電体の出現により、ゲート誘電体は、シリコン、砒化ガリウム、または他の半導体材料のいずれの上に成膜されるかに係わらず、高信頼性を有するようになった。この結果、砒化ガリウムがほとんどの集積回路に対して好ましい選択肢となり、現在の半導体市場における単なる特殊用途の材料ではなくなっている。
【００１６】
図２に集積回路の一部１８を示すが、この集積回路は基板２０、バリア誘電体２２、高Ｋ誘電体２４、及び導電体２６を有する。この場合、高Ｋ誘電体２４はそれがアルミン酸ランタンであるという点で、図１の膜１４と同様または膜１４に類似する。導電体２６は図１の導電体１６に、基板２０は図１の基板１２に類似する。境界層とも呼ぶことができるバリア誘電体２２は、絶縁体として望ましい特性を有するという理由により選択される。このバリア誘電体２２は、例えば酸化アルミニウム、酸化シリコンまたは酸窒化シリコンとすることができる。酸化アルミニウムはこの場合には特に有効な選択肢となる。なぜなら、酸化アルミニウムは優れた絶縁特性を有し、酸化シリコンよりも幾分高い誘電率を有する。バリア誘電体２２を設けるのは、高Ｋ誘電体２４とバリア誘電体２２とを組み合わせることにより十分な絶縁特性が得られ、望ましくない電流の流れを防止することを保証できるからである。例えば、これら２つの誘電体を組み合わせることにより大きなバンドギャップを得ることができ、また十分に高い誘電率が得られる。特にこの組み合わせにより、バンドギャップの大きな材料を、電子の注入ソースとなり得る基板２０に直接接触させることができる。バリア誘電体２２の別の考えられる使い方として、基板２０として選択される材料がアルミン酸ランタンとの間で問題を生じる場合に、バリア誘電体２２を拡散バリアとして機能させる。
【００１７】
図３に集積回路の一部２８を示すが、この集積回路は基板３０、誘電体膜３２、及び導電体３４を有する。この場合、基板３０は基板２０及び１２に、導電体３４は導電体２６及び１６に類似する。誘電体膜３２が誘電体１４に替わって設けられ、誘電体２２及び２４の組み合わせに替わって設けられる。この場合、誘電体膜３２はランタンをその濃度が傾斜する形で含む。誘電体膜３２において、基板３０との境界近傍では、材料は基本的には純粋な酸化アルミニウムとなっている。導電体３４に向かうに従って、ランタン濃度は、導電体３４との境界近傍及び境界で誘電体膜３２中のアルミニウムとランタンとの比が１対１となるまで連続的に増大する。この手法の利点は、この手法を用いることにより、基板３０の直ぐ側でバンドギャップが望み通りに大きくなり、酸化アルミニウムとアルミン酸ランタンとの間には決して急峻な境界ができないことである。この結果として得られる誘電率も、濃度が増大する割合を制御することにより調整することができる、すなわち、アルミニウムとランタンとの１対１の比を導電体３４との境界に達する前に余裕をもって達成することができる。もう一つ別の構成として、ランタン濃度がアルミニウム濃度を超えるように、アルミニウムとランタンとの比が上記１対１を通過して連続的に変化するように傾斜させる方法がある。
【００１８】
ＡＬＣＶＤ法を用いる場合、成膜の初期局面ではランタンが含まれないようにすることができる。第１層は単純にアルミニウム及び酸素とし、この構成が所望数の層だけ続き、アルミニウムとランタンとの比が１対１になるまで、ランタンの割合が徐々に増大するようにアルミニウムをランタンで置き替えることができる。実際には、ランタンの濃度がアルミニウムの濃度よりも高くなることが望ましい。ここでリスクとして、高誘電率とするためにランタン濃度を高くすることにより、アルミニウムよりもランタンを多く含ませる
という実際は望ましい状態を実現することができる一方で、ランタンが過剰となってしまうと膜質が劣化してしまう、ということがある。この場合、導電体３４との境界の最も近くで、ランタン濃度がアルミニウム濃度よりも高くなる。
【００１９】
図４に集積回路の一部３２を示すが、この集積回路は基板３４、バリア誘電体３６、高Ｋ誘電体３８、バリア誘電体４０、及び導電体４２を有する。この場合、基板３４は基板１２，２０及び３０に類似する。バリア誘電体３６はバリア２２に類似する。高Ｋ誘電体３８は高Ｋ誘電体１４及び２４に類似する。導電体４２は導電体１６，２６及び３４に類似する。バリア層４０は高Ｋ誘電体３８と導電体４２との間のバリアとなる。バリア４０は導電体４２が高Ｋ誘電体３８との間で相性の問題が生じる場合に使用される。バリア４０もまた、酸化アルミニウム、酸化シリコン及び酸窒化シリコンの中から最も高い頻度で選択される。バリア誘電体４０は、導電体４２と高Ｋ誘電体３８との間の拡散バリアとするために設けられる。勿論、バリア層４０が高誘電率を有することが望ましいが、バリア層を設けるのは、導電体４２と高Ｋ誘電体３８との間に生じる問題を避けるためである。酸化シリコンよりも誘電率が高いという理由により、好ましくは酸化アルミニウムが選択される。
【００２０】
図５に集積回路の一部４４を示すが、この集積回路は導電体４６、高Ｋ誘電体４８、及び導電体５０を有する。この場合、高Ｋ誘電体は２つの導電体の間に設ける。この構成は主として、導電体４６が電荷を保存するフローティングゲートの場合に生じる。この構成はまた、４６及び５０が、電荷を保存するために使用する容量プレートを形成する場合にも生じ得る。このような例の一つとして、ダイナミックランダムアクセスメモリのメモリセルがある。このような場合、高Ｋ誘電体４８が高誘電率を有することに加えて所望の低いリーク特性を有することも望まれる。
【００２１】
図５に示すように、高Ｋ誘電体４８は傾斜濃度分布を示すアルミン酸ランタンである。ランタン濃度は中央で最大となり、ピュアまたはほぼピュアな酸化アルミニウムは導電体４６との境界及び導電体５０との境界に存在する。この構成により、導電体４６との境界及び導電体５０との境界の両方において比較的高い誘電率と大きなバンドギャップが得られ、誘電体が高Ｋ誘電体及び優れた絶縁体の両方を満たすものとなる。高Ｋ誘電体４８の濃度分布を傾斜させることにより、異なるタイプの絶縁体の間に急峻な境界が生じることを避ける。異なるタイプの材料の間での遷移が急峻になると、そこが電荷をトラップする部位となり易い。濃度を傾斜させることにより、急峻な境界の形成を避けることができる。トランジスタの場合、基板の直ぐそばにのみ大きなバンドギャップを有するようにすることが最も重要である。なぜなら、そこは電荷が注入される可能性のある部位であり、集積回路の一部４４の場合、電荷は導電体５０または導電体４６のいずれかから注入される。従って、導電体５０及び導電体４６の双方との境界で大きなバンドギャップを有することが望ましい。
【００２２】
図６に集積回路の一部５２を示すが、この集積回路は導電体５４、バリア誘電体５６、高Ｋ誘電体５８、バリア誘電体６０及び導電体６２を有する。これは図５の構造に類似する。導電体５４は図５の導電体４６に類似し、導電体６２は図５の導電体５０に類似し、層５６，５８及び６０の組み合わせは図５の高Ｋ誘電体４８に類似する。図６の場合、誘電体層５６及び６０は共に、大きいバンドギャップが形成されるように作用し、導電体６２及び５４と高Ｋ誘電体５８との間の拡散バリアとして機能する。従って、バリア層５６及び６０の追加は、高Ｋ誘電体５８に十分な絶縁品質を確保するためだけでなく、高Ｋ誘電体５８への拡散バリアを形成するためにも必要である。導電体５４及び６２は異なる特性を有することができる。一方はポリシリコンとすることができる。他方を金属とする場合にはバリア誘電体のタイプは異なるようにすることが望ましい。高Ｋ誘電体５８はアルミン酸ランタンとすることができ、図１〜５の構造に示される膜に用いられるアルミン酸
ランタンについて記載された効果を産み出す。
【００２３】
２つの導電体がトランジスタ形成とは明確に区別される場合にバリアを設ける必要性が高まる。なぜなら、実際には、ある状況下においては導電体２と導電体５４との間で注入が生じることが望ましいからである。従って、このような注入が生じることが望ましくない場合に注入が生じないようにバリア５６及び６０を設ける、または図５に示す濃度傾斜を付ける必要があり、このような状況に実際に遭遇する可能性が高い。従って、バリア５６及び６０を設ける、或いは図５に示すように濃度傾斜を付ける必要性は、注入による電荷の保存を行なう場合により大きくなる。また、誘電体が純粋にキャパシタとして機能する場合、バリア５６及び６０を設ける必要性がさらに一層増大する。キャパシタの主要目的は電荷を保存することであるので、導電体との境界で大きなバンドギャップを有することはトランジスタにおけるよりも重要となる。
【００２４】
高Ｋ誘電体のこれらの適用方法に代えて、アルミン酸ランタンに窒素を導入すると利点が生じる。同様にアルミン酸ランタンの場合、異なる元素の濃度は変化し、ＬａｗＡｌｘＯｙＮｚと表記し、そして窒化されたアルミン酸ランタン（Ｎｉｔｒｉｄｅｄ  Ｌａｎｔｈａｎｕｍ  Ａｌｍｉｎａｔｅ：ＮＬＡ）と見ることができ、そしてこのＮＬＡはアモルファスである。従って図１を参照すると、誘電体１４はＮＬＡを含むことができる。
【００２５】
ＮＬＡの利点は、ＮＬＡがボロンの突き抜けに対して非常に大きな耐性を有することである。ボロンは通常、Ｐチャネルトランジスタの少なくともゲートポリシリコンに含まれる。従って誘電体１４が、高Ｋ誘電体の主要用途であるゲート誘電体である場合、ボロンが導電体１６から基板１２に向かって突き抜けないことが重要である。導電体１６がゲート電極である場合、導電体１６の下の基板１２の領域はトランジスタのチャネルとなる。ボロンがチャネルに突き抜けると、トランジスタの電気特性に影響を及ぼす。このような影響は望ましくなく、トランジスタ全体に亘って一様に生じるということが非常に起こり難いので、トランジスタ間の性能ばらつきが生じる。アルミン酸ランタンに窒素が含まれると誘電率もわずかに増大するので、ＮＬＡはゲート電極とチャネルとの間のボロンバリアとして利点をもたらすだけでなく、高誘電率である利点も保持する。窒素の濃度を少なくとも１原子重量パーセントとして有効なボロン突き抜け耐性を実現する必要があるが、所望の特性を実現するために１０原子重量パーセントを超える必要はない。ＮＬＡの別の利点は、ＮＬＡが従来のＣＭＯＳ用途において高い熱安定性及び化学安定性を示すことである。
【００２６】
ＮＬＡの考えられる不利な点は、窒素が電荷をトラップし易くなり、これによってトランジスタのソースとドレインとの間の普通の電流だけで電子が十分に活性化されてチャネルのゲート誘電体との界面のゲート誘電体に移動してしまうということである。従って、この現象を避けるためには、窒素含有率に、図３に示すランタン濃度に関する方法と同じ方法で傾きを付けると有効である。この例では、図３を参照すると、窒素濃度はゲート電極３４とゲート誘電体３２との界面で最大になることになる。この最大濃度位置で、濃度は少なくとも１原子重量パーセントとなる必要がある。最小濃度位置では、濃度は０．５原子重量パーセント以下の窒素にする必要がある。濃度変化の程度を変えて、窒素を基板３０とゲート誘電体３２との間の界面から離れた位置に保持しつつ所望のボロン突き抜け耐性を実現することができる。
【００２７】
また、図２に示すゲート誘電体２４、または図４に示すゲート誘電体３８をＮＬＡに置き替えることもでき、図４の場合にはバリア４０は不要となる。ゲート誘電体３８がＮＬＡである場合、バリア３６は基板３４をゲート誘電体３８のＮＬＡに含まれる窒素から絶縁する。ゲート誘電体３８のＮＬＡは、導電体４２から突き抜けてくるボロンから基板３４を保護する。このような場合、ＮＬＡ含有層３８はバリア３６よりも厚いことが好まし
い。図１のような構造にＮＬＡを使用する別の構成として、バリア４０をＮＬＡとしてボロン突き抜け保護を行ない、誘電体３８を高Ｋ誘電体とし、そしてバリア３６をそのままとすることができる。バリア３６を酸化シリコンとすることの利点は、界面のトラップ密度が低いので、移動度の低下が防止できることである。この後者の場合、ＮＬＡ含有層は高Ｋ誘電体層３８よりも薄いことが好ましい。ＮＬＡ含有層の厚さの範囲は、例えば１０〜９０オングストローム（１〜９ナノメートル）である。他の層の厚さの範囲は、例えば５〜２０オングストローム（０．５〜２ナノメートル）である。
【００２８】
また、図５及び６のアルミン酸ランタンをＮＬＡに置き替えることもでき、このＮＬＡは、例えば誘電体を制御ゲートと浮遊ゲートとの間に使用する状況において使用することができる。図５の場合、誘電体４８のＮＬＡの窒素濃度は中央になるに従って高くなる。図６の場合、誘電体５８はＮＬＡを含むことができる。ＮＬＡをバリア５６及び／又は６０のような他の層と組み合わせて使用してリーク防止のための所望の厚さ実現し、そしてこれらのバリア間の所望の容量結合を実現することができる。
【００２９】
ＮＬＡは、アルミン酸ランタンに関して記載した技術を使用して形成することができる。この産業分野で知られているアルミン酸ランタンの成膜技術の一つは、アルミニウムを含むＡｌ（ａｃａｃ）３［アセチルアセトネートアルミニウム］、ランタンを含むＬａ（ｔｈｄ）３［２，２，６，６テトラメチル−３，５ヘプタンジオンランタン］、及び酸素を有機金属化学気相成長（ｏｒｇａｎｏｍｅｔａｌｌｉｃ  ｃｈｅｍｉｃａｌ  ｖａｐｏｒ  ｄｅｐｏｓｉｔｉｏｎ：ＭＯＣＶＤ）プロセスに使用する。この技術は有効であるが、酸素、ランタン及びアルミニウム以外の元素が含まれるので高純度のアルミン酸ランタンを実現するのは困難である。ＡＬＤ技術は膜厚、コンフォーマル性（下地の形状に従った形状を有すること）及び組成を制御するには有効であるが、未だに所望レベルの純度を実現できていない。
【００３０】
より高レベルの純度を実現する技術では、アルミン酸ランタンのターゲットを活性窒素及び活性酸素の供給源と組み合わせたアルゴンスパッタリングまたはレーザスパッタリングを行なうことによって使用する。アルミン酸ランタンのターゲットは非常に高いレベルの純度を有し、そして活性窒素はＮ２ガスを使用することによって非常に純度が高くなる。窒素はリモートプラズマ法により生成される窒素であることが好ましい。何故好ましいかと言うと、リモートプラズマ法による窒素は、ＮＬＡが堆積している半導体ウェハの全体を直接覆って形成されるプラズマから離れた位置で活性化されるからである。高純度レベルのターゲットから放出される材料は活性窒素と合成されてＮＬＡを形成する。アンモニアは水素を含むが、アンモニアも窒素供給源として有効である。しかしながら水素は脱着することができるので、水素含有率が比較的低い場合には問題とはならない。他の望ましい窒素ガスは一酸化窒素（ＮＯ）及び一酸化二窒素（Ｎ２Ｏ）である。
【００３１】
別の技術では、酸素及び窒素のみを含み、ランタン及びアルミニウムを含む前駆体を用いたＡＬＤ法を使用する。この目的に利用することができる化学物質には、Ｌａ（ＮＯ３）３及びＡｌ（ＮＯ３）３が含まれる。このプロセスを開始するために、Ｈ２Ｏを導入し、次にパージしてＡＬＤによる成膜の開始ポイントを形成する。パージの後、硝酸ランタンまたは硝酸アルミニウムの内のいずれか一つを導入し、続いてパージして、再度Ｈ２Ｏを導入する。アルミニウムはランタンよりもシリコンと強く結合するので、アルミニウムをシリコンに最も近接する第１層とすることが好ましい。この後、アンモニアのような窒素含有ガスを導入して所望の窒素濃度を得る。この後、パージ、Ｈ２Ｏ導入が続き、さらに硝酸ランタン及び硝酸アルミニウムの内の他方を導入する。この操作により、ＮＬＡの全層の形成が完了する。従って好適な手法では、アルミニウム及び酸素を有する一の単分子層を設けて、その後に追加の複数の単分子層、すなわちランタン及び酸素を含む一の単分子層、窒素を含む別の単分子層を形成する。このプロセスは所望の回数繰り返すことが
できる。窒素含有ガスを導入する工程を無くす、または硝酸ランタン工程及び硝酸アルミニウム工程の各々の後に所望の形で実行して窒素濃度が高くなる、または低くなるように調整することができる。
【００３２】
ＮＬＡの利点を、ゲート誘電体、または制御ゲートと浮遊ゲートとの間の誘電体層として使用する誘電体層を除く別の誘電体構成に適用することもできる。例えば、誘電体構成はエッチング停止層、サイドウォールスペーサのライナー層、トレンチのライナー層である。ＮＬＡのような窒素、ランタン、窒素、及び酸素を含む誘電体構成が有する機能によって、上に丁度列挙した誘電体構成の種々の適用形態において拡散バリアの効果を実現することができる。さらにアルミン酸ランタンをこれらの同じ適用形態に使用することができる。
【００３３】
本発明は種々の実施形態の中で記載されてきたが、他の実施形態及び他の材料も在り得るのであり、これらの他の実施形態及び他の材料を、利点または本発明と関連する利点の内の幾つかを生み出すように組み合わせて用いることができる。記載した材料以外の他の材料が使用可能である。また、アルミン酸ランタンに添加することができる材料が存在し、これらの材料を添加することにより、記載してきた組み合わせの、及び種々の濃度のアルミン酸ランタンにより生み出される利点に加えてさらに利点を生み出すことができる。また、ジェット気相成長、リモートプラズマ成長、リモートプラズマＡＬＤのような他の成膜方法も利用可能である。従ってここに請求項が示され、これら請求項により本発明の技術範囲を定義するものである。
【図面の簡単な説明】
【００３４】
【図１】本発明の第１の実施形態による集積回路の部分断面図。
【図２】本発明の第２の実施形態による集積回路の部分断面図。
【図３】本発明の第３の実施形態による集積回路の部分断面図。
【図４】本発明の第４の実施形態による集積回路の部分断面図。
【図５】本発明の第５の実施形態による集積回路の部分断面図。
【図６】本発明の第６の実施形態による集積回路の部分断面図。
【図１】
2005534163.tif 000003
【図２】
2005534163.tif 000004
【図３】
2005534163.tif 000005
【図４】
2005534163.tif 000006
【図５】
2005534163.tif 000007
【図６】
2005534163.tif 000008
【国際調査報告】
2005534163.tif 000009
2005534163.tif 000010
2005534163.tif 000011
2005534163.tif 000012